비교 실시 예의 전지 는 다음 과 같이 제조 된다 . 먼저 , 겔 폴리머 전해질 을 닥터 블레이드 ( doctor blade ) 를 사용 하 여 양극 및 음극 전극 표면 상 에 도포 하 고 열풍 순환 식 오븐 에 넣 어 고온 에서 디 메틸 카보 네이트 ( DMC ) 를 기화 시켜 제거 한다 . 이렇게 하 여 양극 및 음극 전극 표면 상 에 겔 폴리머 전해질 층 이 형성 된다 . 그 후 , 겔 상태 의 전해질 층 이 형성 된 양극 과 음극 사이 에 폴리에틸렌 격리 막 을 끼워 넣 어 길 이 방향 으로 감 는다 . 이어서 전극 롤 이 풀리 지 않 도록 마감 테이프 를 부착 하 여 젤리 롤 ( Jelly Roll ) 을 제조 한다 . 이렇게 제조 된 젤리 롤 을 압착 하 여 알루미늄 파우 치 내 에 쉽 게 수납 되 도록 한다 . 그 후 , 젤리 롤 을 알루미늄 파우 치 에 넣 고 , 단자 가 있 는 알루미늄 파우 치 의 상단 부를 열융착 한다 . 이어서 진공 감압 에 의해 젤리 롤 내부 에 존재 하 는 기포 를 제거 한 후 , 알루미늄 파우 치 의 측면 ( 사이드 ) 부분 을 열융착 하 여 완전 밀봉 한다 . 이렇게 제조 된 전지 를 고온 에서 수분 동안 열압 착하 면 양극 , 음극 및 격리 막 내부 로 겔 폴리머 전해질 이 침투 되 면서 , 전극 과 격리 막 이 완전히 일체 화 된다 . 그 후 , 화성 ( Formation ) 공정 을 거쳐서 두께 3 . 8 mm , 폭 35 mm , 높이 62 m 인 리튬 폴리머 전지 가 얻 어 진다 .